Brevet FR2842818A1 — publié le 20040130

La présente demande concerne le domaine des adhésifs pour le collage des matériaux humides, en particulier le bois humide, notamment le bois vert. 2] Plus particulièrement, la présente invention se rapporte à une composition adhésive destinée au collage des matériaux humides. Elle se rapporte aussi au procédé de préparation de cette composition adhésive, et à son utilisation pour le collage des matériaux humides, en particulier le bois humide, notamment le bois vert. 3] Dans la présente invention, on entend par adhésifs, les colles, agents liants ou collants, destinés au collage des matériaux humides, entre eux is ou sur un support, et sous toutes leurs formes, par exemple sous forme de plaques, de pièces et en général de morceaux de toutes formes et tailles. 4] Les matériaux qui contiennent une masse d'eau non négligeable sont souvent définis par le biais de leur teneur en humidité, qu'il convient de définir. On appelle teneur en humidité d'un matériau, la masse d'eau contenue dans le matériau, exprimée en pourcentage de sa masse anhydre. 5] Certains matériaux, qu'ils soient minéraux et/ou organiques, naturels, synthétiques ou artificiels, possèdent soit une humidité intrinsèque, soit une aptitude à absorber l'humidité. Ceci implique qu'avant de les coller, ces matériaux doivent être généralement séchés. L'industrie doit donc disposer de lieux qui permettent le stockage des matériaux à sécher impliquant des contraintes économiques, spatiales et temporelles. 6] La température et la durée de séchage varient considérablement selon le matériau à sécher. Dans les variétés de bois par exemple, le chêne est un matériau difficile à sécher tandis que l'épicéa ou le sapin présentent des tables de séchage beaucoup plus commodes. Cependant, on considère généralement que plusieurs mois à quelques années sont nécessaires selon le matériau et la saison. Des techniques et des cadences de séchage doivent -2 donc être mises au point et planifiées en fonction du matériau à sécher. De surcroît, le séchage présente de nombreux inconvénients. Par exemple, le séchage à l'air libre, qui consiste à entreposer le matériau sur des baguettes, présente des risques de pourriture relatifs à la longue période pendant laquelle le matériau est humide. Le séchage artificiel quant à lui, nécessite de s'équiper en séchoirs et en systèmes de ventilation et d'humidification. 7] Toutes ces raisons, et bien d'autres encore, font que l'industrie cherche de plus en plus à diminuer, voire éliminer, le séchage des matériaux humides avant collage. La demanderesse a ainsi cherché une composition 1o adhésive qui permette le collage de matériaux humides, notamment du bois vert, en vue d'obvier les inconvénients liés au stockage des matériaux et à l'organisation du séchage. 8] Le collage de matériaux est une problématique très ancienne qui suscite de nombreux intérêts. Entre autres, les adhésifs pour bois font l'objet de recherches constantes aux fins d'amélioration des propriétés adhésives. De nos jours, les colles à bois fonctionnent bien dans une gamme d'humidité du bois allant de 6 à 20%. Notamment, les colles résorcine-phénol-formol (RPF) et mélamine-urée-formol (MUF) possèdent des performances optimales dans l'intervalle d'humidité compris entre 9 et 14%. [00091 Néanmoins, ces compositions de colle sont très peu usitées du fait même des problèmes de toxicité et d'écotoxicité qu'elles engendrent et de leur faible aptitude à coller le bois vert. La colle RPF, par exemple, présente une composante ammoniacale dont on connaît les méfaits sur l'environnement. Par ailleurs, les propriétés malodorantes du résorcinol s'ajoutent à celles précédemment citées. En outre, l'humidité contenue dans le bois vert rend le collage insuffisant voire impossible. 0] Aussi, on cherche de plus en plus à faire des compositions adhésives pour matériaux humides, et notamment pour bois vert, qui tendent à éliminer les risques pour l'environnement et qui ne présentent pas d'odeurs désagréables. -3 [0011] La demanderesse a ainsi cherché une composition adhésive qui s'affranchisse de tous les désagréments précédemment cités. 2] Un objectif de la présente invention est donc de fournir une composition adhésive pour le collage de matériaux humides, qui ne possède pas les inconvénients exposés ci-dessus. [0013] Un autre objectif de l'invention est de fournir une composition adhésive pour le collage de matériaux humides, en particulier le bois vert, dont la teneur en humidité varie entre 15 et 200%. 4] L'invention a également comme objectif d'obvier les inconvénients liés au stockage des matériaux humides et à l'organisation du séchage avant collage. [0015] L'invention a encore comme but de fournir une composition adhésive pour matériaux humides qui puisse être utilisée sans que cela engendre des méfaits sur l'environnement ou sur l'utilisateur. 6] Un autre but encore de la présente demande est de proposer une composition adhésive pour matériaux humides qui ne présente pas d'odeurs désagréables. [0017] L'invention a pour autre objectif une composition adhésive pour matériaux humides qui présente une grande stabilité en pot. 8] Un objectif de l'invention est également de proposer une composition adhésive pour matériaux humides facile à appliquer et qui ne nécessite pas d'installation spécifique. D'autres buts encore pourront apparaître dans la description de l'invention qui suit. 9] Il a maintenant été découvert que la composition adhésive pour matériaux humides selon la présente invention permet d'atteindre tout ou partie des objectifs précités. 0] Selon un premier aspect, l'invention concerne une composition adhésive pour matériau humide, caractérisée en ce qu'elle comprend: a) un composé (A) comportant au moins deux fonctions isocyanate; b) un composé (B) susceptible de réagir avec l'eau du matériau de façon à libérer des groupements réactifs avec les fonctions isocyanate du composé (A); c) un composé (C) comportant au moins deux fonctions alcool. [0021] Il a en effet été découvert de manière surprenante que cette composition, sous l'action des molécules d'eau contenues dans le matériau humide possède d'excellentes propriétés adhésives et conduit à l'adhésion matériau-matériau ou matériau-support. 2] Certains composés réagissent, en effet, spontanément avec les molécules d'eau. La simple mise en contact suffit pour qu'une réaction chimique s'opère entre les molécules d'eau et lesdits composés. De tels composés sont apparus comme très avantageux dans une composition adhésive destinée au collage des matériaux humides. 3] En effet, ils permettent de consommer l'eau du matériau à la surface du joint de colle rendant ainsi possible le collage des matériaux humides. Il advient alors que les étapes de séchage, toutes ou en partie, peuvent être considérablement réduites, voire éliminées. [00241 Il est en outre apparu que de tels composés, après avoir réagi avec l'eau du matériau humide, pouvaient réagir également avec d'autres composants pour former une composition adhésive susceptible de maintenir ensemble, par adhérence durable, les matériaux en contact. 5] L'invention vise donc une composition adhésive qui comprend un composé (A), un composé (B) et un composé (C), tels que définis précédemment. [0026] Plus spécifiquement, le composé (A) est un composé comportant au moins deux fonctions isocyanate et un squelette hydrocarboné en C1-C15, linéaire, ramifié ou cyclique, saturé ou partiellement ou totalement insaturé. Il peut en particulier s'agir d'un composé comportant au moins deux fonctions isocyanate et un squelette hydrocarboné en C1-C15 comprenant un ou plusieurs noyaux de nature aromatique. 7] Par "au moins deux fonctions isocyanate", on entend que les composés comportent deux fonctions isocyanate ou plus. Il s'agit notamment et de manière non limitative, de diisocyanates (deux fonctions isocyanate), de triisocyanates (trois fonctions isocyanate), de tétraisocyanates (quatre fonctions isocyanate), de polyisocyanates (plus de quatre fonctions isocyanate). On préfère cependant les composés comportant 2, 3 ou 4 fonctions isocyanate, tout particulièrement 2 ou 3 fonctions isocyanate. 8] Par "squelette hydrocarboné", on entend une chaîne comportant des atomes de carbone et d'hydrogène et éventuellement interrompue par un ou plusieurs hétéroatomes (tels que oxygène, azote, soufre, silicium,...) ou hétérogroupes (amine secondaire ou tertiaire par exemple). Le squelette hydrocarboné peut également être substitué par un ou plusieurs groupes choisis notamment parmi cycloalkyle, cycloalcényle, aryle, alkylaryle, arylalkyle, hétéroalkyle, halogène, alkoxy ou même substitué par un squelette hydrocarboné, tel que défini précédemment. 9] Les composés comportant au moins deux fonctions isocyanate visés par l'invention sont de préférence choisis parmi les composés détaillés ci après. 0] On peut citer en particulier comme composés aliphatiques linéaires les composés tel que l'hexaméthylènediisocyanate (HMDI), le tétraméthylènediisocyanate (TMDI) et les undécane triisocyanates (UNTIs). On peut citer également les composés aliphatiques dont le squelette hydrocarboné est ramifié, par exemple le 2-méthylpentane di-isocyanate. 1] On peut encore citer les composés dont au moins une fonction isocyanate est en position secondaire, notamment cycloaliphatique, tertiaire ou néopentylique, par exemple l'isophorone diisocyanate (IPDI), le norbornane diisocyanate (NBDI), le 1,3-bis(isocyanatométhyl) cyclohexane (XDI hydrogéné) ou le 4,4'-bis(isocyanatocyclohexyl)méthane (H12MDI). [00321 Les composés comportant au moins deux fonctions isocyanate selon l'invention peuvent également être de nature aromatique. Il peut s'agir par exemple du 2,4- ou du 2,6-toluène diisocyanate (TDI), des diphénylméthane diisocyanates (MDIs), du 1,5-naphtalène diisocyanate (NDI) ou du p-phénylène diisocyanate (PPDI). - 6 [0033] Les composés comportant au moins deux fonctions isocyanates visés par l'invention peuvent également résulter de la condensation de deux ou plusieurs composés isocyanates entre eux ou de la condensation de composés porteurs de fonctions isocyanate avec des composés porteurs d'autres fonctions réactives avec les fonctions isocyanate, comme par exemple des fonctions hydroxyle ou amine. 4] Le composé (A) peut bien entendu consister en un mélange de deux ou plusieurs composés porteurs d'au moins deux fonctions isocyanates. Par exemple, le composé (A) peut être un mélange de composés de nature aromatique, aliphatique ou cycloaliphatique comportant chacun au moins deux fonctions isocyanate. 5] Le choix du ou des composés (A) sera généralement guidé par leur degré de réactivité et leur viscosité. On préfère les composés porteurs d'au moins deux fonctions isocyanates possédant une réactivité adaptée, notamment vis-à-vis du composé (C), à une température comprise entre l'ambiante et environ 1000C, et dont la viscosité permet la préparation de compositions adhésives relativement fluides. Des mélanges de composés porteurs d'au moins deux fonctions isocyanates, en diverses proportions, peuvent ainsi avantageusement répondre à ces critères préférés. On pourra notamment utiliser, par exemple et de manière non limitative, le Desmodur 2460 M (commercialisé par Bayer), constitué d'un mélange d'isomères 4,4'-diphénylméthane diisocyanate et 2,4'-diphénylméthane diisocyanate. [0036] L'invention vise une composition adhésive qui comprend en outre un composé (B) susceptible de réagir avec l'eau du matériau de façon à libérer des groupements réactifs notamment avec les fonctions isocyanate du composé (A). 7] Le composé (B) présente de nombreux avantages et en particulier le double avantage d'absorber les molécules d'eau du matériau humide et de participer à la réticulation de la composition adhésive. 8] Le choix du composé (B) selon l'invention se base donc en premier lieu sur la présence de fonctions susceptibles de réagir avec les molécules - 7 d'eau du matériau humide (désignées dans la suite de la description comme fonctions réactives) et en second lieu sur l'aptitude de ces fonctions à libérer des groupements réactifs convenables pour l'invention, c'est-àdire aptes à réagir en particulier avec les fonctions isocyanate du composé (A). Ainsi, la s conjonction de ces deux caractéristiques permet aux molécules d'eau d'être consommées, puis au composé (B), après réaction avec les molécules d'eau, présentes notamment dans le matériau humide, de participer activement à la réticulation de la composition adhésive. 9] D'une manière générale, les fonctions réactives qui remplissent ces conditions impliquent généralement la présence d'une liaison entre au moins un hétéroatome (tel qu'oxygène, azote, silicium, soufre,...) et un autre hétéroatome identique ou différent ou un atome de carbone. Ainsi conviennent comme fonctions réactives du composé (B) de l'invention, les fonctions comportant au moins un hétéroatome et susceptibles de réagir avec l'eau du matériau humide. Ces fonctions réactives, identiques ou différentes sont, par exemple et de manière non limitative, choisies parmi les fonctions éther cyclique, amine cyclique, lactame, ester cyclique, anhydride d'acyle, thioéther cyclique, pour ne citer que les plus connues. 0] S'il apparaît qu'une condition est essentielle pour que les fonctions réactives forment les groupements réactifs visés par l'invention (posséder un hétéroatome), aucune condition concernant les composés comportant de telles fonctions n'est particulièrement requise en règle générale. Les composés (B) peuvent donc être de tous types: monocycliques ou polycycliques, aromatiques, etc. Les composés (B) peuvent en outre être substitués par un ou plusieurs radicaux, tels que ceux décrits pour le composé (A). Plus particulièrement, les composés monocycliques, polycycliques et/ou aromatiques peuvent être substitués par exemple par un ou plusieurs groupes alkyle, alcényle et alcyne. 1] Parmi les composés (B) comportant de telles fonctions réactives, on peut citer plus particulièrement les composés comportant au moins deux des fonctions réactives telles que définies ci-dessus. Comme cela a été précisé plus -8 haut, lesdites fonctions réactives, qui sont au nombre de deux ou plus, sont identiques ou différentes. 2] Avantageusement, les deux fonctions réactives du composé (B) sont comprises dans un radical cyclique. Ainsi, on préfère plus particulièrement les composés (B) qui comportent au moins un radical cyclique à 4, 5, 6 ou 7 chaînons comportant chacun au moins deux des fonctions réactives, telles que définies ci-dessus. De manière avantageuse, ces composés comportent au moins un radical cyclique à 5 ou 6 chaînons. De manière plus avantageuse, ces composés comportent au moins un radical cyclique à 5 chaînons. Bien entendu, il peut s'agir de composés comportant un cycle ou plus. 3] Dans le cas o le composé comporte plusieurs cycles, ceux-ci peuvent être différents ou identiques, ces cycles pouvant avoir une ou plusieurs liaisons communes ou même être reliés par une chaîne hydrocarbonée telle que précédemment définie, par exemple éventuellement substituée ou ramifiée, insaturée, partiellement ou totalement saturée, éventuellement interrompue par un ou plusieurs hétéroatomes ou hétérogroupes. 4] De manière plus avantageuse encore, on utilise comme composé (B) pour la composition adhésive selon l'invention, un composé comportant un ou plusieurs cycles, chacun à 5 chaînons, et comportant au moins deux des fonctions réactives, telles que définies ci-dessus. On peut citer tout particulièrement ceux qui, sous l'action de l'eau du matériau humide, forment des groupements réactifs de type alcool et/ou de type amine. 5] Un composé (B) tout particulièrement préféré comporte au moins un motif oxazolidine de formule (1): o NR- (I) R4 R5 dans laquelle: Ri, R2, R3, R4 et R5, identiques ou différents, sont choisis indépendamment les uns des autres parmi l'atome d'hydrogène et un radical carboné, linéaire, ramifié ou cyclique, saturé ou partiellement ou totalement insaturé et comportant de 1 à 10 atomes de carbone et éventuellement un ou plusieurs hétéroatomes ou hétérogroupes tels que définis précédemment, le radical hydrocarboné pouvant en outre être substitué par une ou plusieurs entités chimiques non réactives vis-à-vis des autres constituants de la composition adhésive ou bien par une ou plusieurs structures de formule (1). 6] On préfère encore les composés de formule (1) dans lesquels R1 et R2 représentent chacun l'hydrogène, R3, R4 et R5 étant tels que définis précédemment. [0047] titre d'exemple, le composé (B) de formule (1) réagit avec les molécules d'eau du matériau humide selon le schéma suivant: Ri R(I2 R R 2 +R R + 2 H20 2 4R4 R5 HO,N-.R3 R5 schéma dans lequel les radicaux R1, R2, R3, R4 et R5 sont tels que définis précédemment et le composé de formule (I') représente l'entité réactive avec les autres composants, notamment le composé (A), de la composition adhésive selon la présente invention. 8] Les composés (B) sont, de manière générale, connus et disponibles dans le commerce, ou bien facilement synthétisables à partir de produits de départ commerciaux, selon des modes opératoires connus. 9] En particulier, le composé (B) peut être une oxazolidine ou une polyoxazolidine, commercialisées sous le nom HAERTER OZ (commercialisé par Bayer), INZOCOL LV ou encore INZOCOL 4 (commercialisé par Industrial Copolymer Ltd). 0] Il doit bien entendu être compris que la composition adhésive selon l'invention peut contenir plusieurs composés (B). 1] Dans la présente invention, les fonctions réactives telles que définies ci-dessus forment, après réaction avec les molécules d'eau notamment - 10 contenues dans le matériau humide, les groupements réactifs avec les fonctions isocyanate du composé (A). Ces groupements réactifs sont notamment de type hydroxyle, amine, thiohydroxyle,... Par exemple, dans le cas d'une oxazolidine ou d'une polyoxazolidine, les groupements réactifs formés sont du type hydroxyle et amine. [0052] Les groupements réactifs des composés (B) vont donc réagir avec les fonctions isocyanates du composé (A) et participer ainsi à la réticulation de la composition adhésive selon l'invention. 3] Par exemple, il s'agit de la réaction entre un groupement hydroxyle et un groupement isocyanate qui conduit à un groupement uréthanne: O H-O- + O=C=N- O N H [0054] Il peut également s'agir de la réaction entre un groupement isocyanate et un groupement aminé qui conduit à un groupement urée: O H2N- + OC-N- -N N I I H H 5] Avantageusement, la réaction du composé (B) avec les molécules d'eau du matériau humide, s'effectue à température ambiante, afin que les fonctions réactives conduisent aux groupements réactifs attendus. Toutefois, il n'est pas exclu que cette réaction se déroule à une température supérieure ou inférieure à la température ambiante, éventuellement en présence d'un catalyseur ou tout autre moyen permettant la formation des groupements réactifs attendus. 6] La composition adhésive comprend également un composé (C) comportant au moins deux fonctions hydroxyle. On entend ainsi que le composé (C) porte deux fonctions hydroxyle ou plus. Il s'agit notamment et de manière non limitative, d'alcools bifonctionnels ou diols (deux groupements hydroxyle), d'alcools trifonctionnels ou triols (trois groupements hydroxyle), d'alcools tétrafonctionnels ou tétraols (quatre groupements hydroxyle), d'alcools polyfonctionnels ou polyols (plus de quatre fonctions hydroxyle). 7] Les composés (C) de l'invention peuvent être de tous types. Il peut s'agir de composés linéaires ou cycliques à squelette hydrocarboné, ramifié ou non. Ces composés peuvent également être saturés ou partiellement ou totalement insaturés. Ces composés doivent cependant comporter deux fonctions hydroxyle ou plus. 8] Les fonctions hydroxyles peuvent être à une position quelconque le long de la chaîne hydrocarbonée. La chaîne ou les chaînes hydrocarbonées du 1o composé (C) peuvent être interrompues par des hétéroatomes ou des hétérogroupes tels que définis précédemment. 9] Comme décrit ci-dessus, le composé (C) est un composé à squelette hydrocarboné éventuellement interrompu par un ou plusieurs hétéroatomes (tels que l'oxygène, l'azote, le soufre, le silicium...) ou hétérogroupes (amine secondaire ou tertiaire par exemple). 0] On préfère que le composé (C) soit de poids moléculaire relativement élevé, par exemple supérieur à 500 g.mol-1, de préférence supérieur à 1000 g.molr1, avantageusement supérieur à 2000 g.moi-1. 1] On préfère également que le composé (C) soit de type amphiphile, c'est-à-dire possède les caractéristiques d'être à la fois hydrophile et hydrophobe. En effet, ces deux caractéristiques sont particulièrement avantageuses en raison du caractère hydraté des matériaux humides à coller et du caractère organique des constituants de la composition adhésive. En effet, par son caractère hydrophile, le polyol fixe les molécules d'eau du matériau, tandis que, par son caractère hydrophobe, le polyol rend insoluble dans l'eau son produit de condensation avec le composé (A). 2] La composition adhésive selon la présente invention présente ainsi à la fois une grande homogénéité et une grande affinité pour le matériau humide destiné à être collé. 3] Ainsi, le composé (C) peut par exemple être choisi parmi les composés possédant au moins deux fonctions hydroxyle et comportant des unités oxyde d'éthylène (OE) et des unités oxyde de propylène (OP). Ces 12 composés sont généralement caractérisés par leur rapport OE/OP, celuici étant, pour les besoins de la présente invention, avantageusement compris entre 10:1 et 1:10, de préférence entre 10:1 et 1:5, de manière encore plus avantageuse compris entre 5:1 et 1:5, par exemple 4:1. 4]En outre, le composé (C) est au moins bifonctionnel, de préférence au moins trifonctionnel, de manière plus avantageuse au moins tétrafonctionnel. On préfère les composés présentant 4 fonctions hydroxyle par mole. 10065] Le composé (C) préféré de l'invention possède 4 fonctions hydroxyle et est de type copolymère oxyde d'éthylène/oxyde de propylène présentant un rapport OE/OP égal à 4:1. 6] Ce composé peut être par exemple représenté par la formule (Il) suivante: OH (OE)2n (OP)n (OE)2n HO-(OE)îr, (OP)-, (OE)în b-(OE)î2n (OP "a(OE)-nOH (OE)2n (OP)n (Il) (OE)2n OH dans laquelle OE représente une unité oxyde d'éthylène (-O-CH2-CH2-) et OP représente une unité oxyde de propylène (-O-CH2-CH2-CH2) et n représente un entier compris entre 1 et 100. 7] D'excellents résultats ont été obtenus avec des composés (C) répondant à la formule (1) et possédant une masse molaire comprise entre environ 2000 g.mol- et environ 6000 g.mol-1. Parmi ceux-ci, on peut citer tout particulièrement les alcools tétrafonctionnels commercialisés par Clariant sous la dénomination POLYGLYCOL P41200 et POLYGLYCOL P413008. - 13 [0068] On peut bien entendu utiliser un ou plusieurs composés (C) en mélange dans la composition adhésive selon l'invention. Il peut notamment être avantageux d'utiliser des mélanges, en proportions variables, de composés comportant au moins deux fonctions hydroxyle, possédant des viscosités et des s caractères hydrophiles et/ou hydrophobes différents. En faisant varier les proportions des composés hydroxylés, il est ainsi possible d'ajuster la viscosité ainsi que les caractères hydrophile et hydrophobe du composé (C). 9] De manière préférée, la viscosité du composé (C) (c'est-à-dire un seul ou plusieurs composés comportant au moins deux fonctions hydroxyle) sera peu élevée afin d'améliorer la stabilité de la composition adhésive dans le temps et de permettre une meilleure pénétration de la composition adhésive dans le matériau à coller. Ainsi, des composés (C) possédant une viscosité comprise entre environ 50 cPs et 400 cPs ont donné des résultats tout à fait satisfaisants. [0070] Les quantités respectives des composés (A), (B) et (C) dans la composition adhésive seront telles que le rapport du nombre de fonctions isocyanate par rapport au nombre de fonctions hydroxyle soit compris entre 1 et , de préférence entre 1,1 et 6. Avantageusement ce rapport est compris entre 1,5 et 5, par exemple environ 2 à 3. 1] Ainsi, selon un aspect préféré, la composition adhésive pour matériaux humides de l'invention comprend: a) un composé (A) comportant au moins deux fonctions isocyanate; b) un composé (B) de formule (1) telle que définie précédemment; c) un composé (C) de formule (Il) telle que définie précédemment; d) avec un rapport nombre de fonctions isocyanate/nombre de fonctions hydroxyle compris entre 1 et 10, de préférence entre 1,1 et 6, avantageusement compris entre 1,5 et 5, par exemple environ 2 à 3. - 14 [0072] La composition adhésive selon l'invention peut éventuellement comprendre en outre un catalyseur masqué qui, sous l'action de l'eau, va accélérer la réaction de condensation des fonctions isocyanate en excès sur les fonctions hydroxyle. De tels catalyseurs sont connus en soi et peuvent par exemple être du type cétimine ou aldimine, libérant, sous l'action de l'eau, des fonctions amines permettant d'accélérer la prise de la colle. 3] galement, d'autres composés peuvent entrer dans la composition adhésive de l'invention tels que ceux classiquement utilisés et connus de l'homme du métier spécialiste des compositions adhésives. Ainsi, la 1o composition peut comprendre, outre les composés (A), (B) et (C) définis précédemment, un ou plusieurs adjuvants choisis parmi les charges, liants et supports inertes, des pesticides (tels que herbicide, insecticide, nématocide, fongicide, anticryptogamique, bactéricide...), colorants ou pigments, des produits ignifuges, des stabilisants, conservateurs, antimottant, anti-gel, anti15 mousse, épaississants, déviscosants, tensioactifs, gélifiants, et en général tout type d'additif ne présentant pas d'interaction directe avec les composants adhésifs de la composition. 4] Il est cependant possible d'ajouter des charges hydrophiles participant également à la cohésion et à la prise de la composition adhésive. De telles charges hydrophiles peuvent être par exemple des protéines, notamment des protéines végétales, telles que protéines de soja et/ou de colza, qui ont été au préalable insolubilisées par traitement chimique. Lorsque de telles protéines végétales sont ajoutées à la composition adhésive selon l'invention, on obtient ainsi des colles hybrides naturelles et synthétiques présentant un intérêt sans cesse grandissant au regard de la protection de l'environnement. [0075] La composition adhésive pour matériaux humides selon l'invention peut se présenter sous diverses formes, telles que par exemple liquides, plus ou moins visqueuses, pâtes, crèmes, gels mais aussi solides, comme par exemple les solides fusibles (hot melt). Les composés (A), (B) et (C), seuls ou en présence des adjuvants précités, peuvent être utilisés directement, à l'état de mélange, sous forme de composition adhésive monocomposant, prête à - 15 l'emploi. Les colles mono-composant ou multicomposants pour matériau humide comprenant une composition adhésive telle que définie précédemment avec les composés (A), (B), (C) pour application successive ou simultanée font également partie de la présente invention. s [0076] La composition peut également être sous forme concentrée à diluer avant emploi avec des solvants appropriés. Les composants (A), (B) et (C) peuvent en outre être appliqués séparément, de manière simultanée ou séquencée sur les surfaces à coller. 7] Il peut, en outre, être avantageux de réaliser un précondensat entre le composé (A) et le composé (C), le dit précondensat étant ensuite mélangé physiquement au composé (B) pour former une composition adhésive monocomposant pour matériaux humides. 8] Ainsi, un autre objet de la présente invention consiste à fournir un procédé de préparation de composition adhésive pour matériaux humides caractérisé en ce qu'il comprend les étapes de: a) formation d'un précondensat entre le composé (A) et le composé (C); b) mélange du précondensat au composé (B); et c) éventuellement ajout d'un ou plusieurs adjuvants, charges, protéines et catalyseur masqué. 9] La formation du précondensat (prépolymère) peut être conduite à température ambiante. Elle peut également, le cas échéant, être effectuée à une température supérieure ou inférieure, par exemple à 800C. 0] Cette réaction conduit, de manière classique, à la formation d'un prépolymère encore désigné comme précondensat. La durée et la température de mise en contact des composés, à l'étape (a), dépend de l'aptitude desdits composés à réagir entre eux et ainsi à former le prépolymère. Cette durée peut être inférieure à une heure, comprise entre une heure et trois heures. La durée de réaction peut également être supérieure à trois heures. 1] Dans une deuxième étape (b), on procède à l'ajout du composé (B). Cette étape peut, tout comme la première étape, se dérouler à température - 16 ambiante, de même qu'à une température supérieure ou inférieure à la température ambiante. Cette étape correspond à un mélange physique du composé (B) dans le précondensat obtenu à l'étape précédente. 2] L'invention concerne également l'utilisation de la composition adhésive pour le collage de matériaux humides. 3] De préférence, le matériau à coller est à base de bois possédant un taux d'humidité compris généralement entre 15 et 200%, bien que des taux supérieurs ou inférieurs conviennent également. Le bois vert, dans le contexte de la présente invention, doit être compris comme étant du bois provenant d'arbres ou d'arbustes abattus, et possédant un taux d'humidité compris entre % et 200%. La composition adhésive selon la présente invention peut être facilement utilisée sur tout type d'essence de bois. Il peut s'agir, par exemple et de manière non limitative, de hêtre, de chêne, de peuplier, de frêne, de bouleau, d'arbres fruitiers (par exemple poirier, noyer, cerisier, châtaignier), de pin, de sapin, d'épicéa et également de bois exotiques comme l'okoumé, le teck, l'ébène, l'acajou, le palissandre, etc. [0084] Toutes ces essences interviennent notamment comme matières premières dans l'industrie du bois-matériau pour la fabrication de pièces, de meubles, pour la construction, etc. Dans un premier temps, le bois est généralement scié en lamelles ou planches de longueurs variables. La préparation du bois nécessite ensuite plusieurs opérations dont la première, le séchage, consiste à amener l'humidité du bois approvisionné à celle requise pour la fabrication. Le bois est ainsi amené à une siccité d'environ 12-15% en vue de la deuxième opération qui consiste en l'aboutage conventionnel. Au cours de cette opération dite "de purge", le bois est tronçonné et abouté, afin de réaliser les longueurs nécessaires à la fabrication. S'ensuivent les opérations de rabotage, d'encollage et d'assemblage sous presse. 5] L'utilisation de la composition adhésive selon l'invention pour le collage du bois présente de nombreux intérêts. Notamment, l'utilisation d'une telle composition entraîne une économie sérieuse sur la quantité de bois à sécher. De plus, elle permet de s'affranchir des inconvénients liés aux - 17 techniques et aux cadences de séchage. Enfin, elle permet de scier le bois en dimension d'emploi, de le purger vert et de l'abouter vert. 6] Les industries de la palette, de la cagette ou de tout autre type d'assemblage durable ou jetable, qui assemblent le bois vert, voient également dans l'utilisation d'une telle composition adhésive de nombreux avantages, et en particulier l'abandon de clous et agrafes, bien souvent synonymes de surcots, pertes de temps et blessures éventuelles pour les usagers. 7] En outre, la composition adhésive selon l'invention permet d'abouter du bois vert et fournit ainsi aux scieurs une valorisation de leurs chutes de sciage. En effet, toutes ces chutes de bois vert peuvent être assemblées par aboutage-collage en sortie de scierie puis débitées en longueurs variables pour reconstituer, par exemple, des planches à palette. 8] L'encollage des matériaux humides selon la présente invention est réalisé de manière classique et connue en soi. 9] On peut ainsi réaliser l'encollage par enduction ou pulvérisation de l'une ou des deux faces à encoller. L'encollage peut également être effectué par trempage ou immersion du matériau à coller. On peut encore déposer à froid ou à chaud, à l'aide d'un pistolet ou autre matériel approprié, un jonc, un ruban ou des gouttes (de tailles diverses, par points, sérigraphie, etc.) de la composition adhésive sur le matériau à coller. 0] Les matériaux humides ainsi encollés sont ensuite avantageusement pressés et maintenus dans cet état pendant des durées variables de quelques minutes à plusieurs heures et à température ambiante ou supérieure à l'ambiante, selon le degré d'efficacité et la résistance du collage souhaités. 1] Selon un autre aspect, l'invention a pour objet un article comprenant des pièces de matériaux assemblées entre elles, à l'état humide, par collage, à l'aide de la composition adhésive selon l'invention. 2] De manière préférée, ledit matériau est du bois vert. Il peut s'agir également d'un matériau à base de bois vert. Ce matériau peut être constitué d'une pluralité de couches planes de bois et/ou d'une pluralité de particules de bois liées les unes aux autres par ladite composition adhésive. - 18 [0093] Les couches de bois peuvent notamment se trouver sous forme de poutres, de planches, de linteaux, de lambris, de carrelets, de coursons, etc. [0094] Les particules susceptibles de constituer les matériaux en bois aggloméré selon l'invention sont de type connu en soi. Il peut s'agir notamment de fibres, d'écailles, de lamelles, de paillettes, de copeaux, de planures, de rabotures, de bandes de longueurs les plus diverses. 5] Les matériaux à base de bois vert collés selon l'invention peuvent être de tout type et notamment des matériaux à base de bois aggloméré, contreplaqué, laminé, plaqué, massif, massif reconstitué, structural abouté et lamellé collé. 6] Les matériaux à base de bois contreplaqué, aggloméré, laminé, plaqué peuvent être composites, c'est-à-dire comporter une ou plusieurs couches de bois, de papier, de film plastique, etc., venant s'intercaler entre les couches ou copeaux de bois, ou bien comporter sur une des faces ou les deux faces une couche bois plein ou aggloméré, décorative ou non ou encore du papier. [0097] On peut ainsi réaliser par collage de bois vert, des cagettes, palettes, cageots, etc.... mais aussi tout type d'article en bois pour l'habitat, et notamment sols, lambris, planchers, rambardes et balustrades de balcon, vérandas, charpentes, etc.... 8] Les exemples suivants illustrent l'invention sans toutefois en limiter la portée. Exemple 1 Préparation d'une composition adhésive selon l'invention La préparation de la colle se déroule dans un réacteur muni d'un agitateur, d'une ampoule à brome et d'une.arrivée de gaz inerte. 237,5 g de Desmodur 2460 M (soit 1,9 équivalents en isocyanate), on ajoute 125 g de POLYGLYCOL P41300 (soit 0,1 équivalent en hydroxyle). La viscosité du prépolymère augmente peu à peu. La température est portée à 800C pendant 2 heures. On introduit alors 50 g (0,1 équivalent hydroxyle) de polypropylène glycol ARCOL 1 QOON (commercialisé par Bayer) afin d'augmenter le caractère - 19 hydrophobe du mélange. On laisse à nouveau pendant 2 heures à 80'C. On ajoute enfin 97,8 g d'une dioxazolidine de type HAERTER OZ E) (0,8 équivalents OH/NH). Le mélange final est légèrement coloré en jaune pâle et peut être directement utilisé comme composition adhésive pour matériaux humides. Exemple 2 Préparation d'une composition adhésive selon l'invention On réalise une colle à bois comme décrit dans l'exemple 1 en remplaçant la dioxazolidine par un mélange de 24,45 g d'une dioxazolidine de type HAERTER OZ (0,2 OH/NH) et de 54 g d'INZOCOL LV (0,6 OH). Le mélange final est légèrement coloré en jaune pâle. Exemple 3 Préparation d'une composition adhésive selon l'invention On réalise une colle à bois comme décrit dans l'exemple 1 en remplaçant la dioxazolidine par un mélange de 24,45 g d'une dioxazolidine de type HAERTER OZ (0,2 OH/NH) et de 75 g d'INZOCOL 4 (0,6 OH). Le mélange final est légèrement coloré en jaune pâle. Exemple 4 Tests de traction-cisaillement Les compositions adhésives de l'invention peuvent être évaluées par un test de traction-cisaillement, en fonction de la température et du temps de prise, c'est-à-dire du délai nécessaire pour que le collage atteigne une résistance suffisante pour résister aux contraintes mécaniques désirées. l'aide d'une encolleuse, on dépose environ 250 g/m2 sur chaque face de deux planches en Pin Maritime dont la teneur en humidité avoisine 120%. On presse ensuite les deux planches pendant une heure, à une pression de 5 kg/cm2. - 20 Un test de traction-cisaillement est réalisé sur une éprouvette à simple recouvrement. Les résistances à la rupture sont représentées dans le tableau (1) suivant: -- Tableau (I) -- Collage réalisé à 200C Collage réalisé pendant 1 heure à 20'C puis 24 heures à 50'C Composition de 2 MPa 7 MPa l'exemple I Composition de 1,3 MPa 1,9 MPa l'exemple 2 Composition de 2,3 MPa 4,6 MPa l'exemple 3 - 21 REVENDICATIONS 1. Composition adhésive pour matériau humide, caractérisée en ce qu'elle comprend: a) un composé (A) comportant au moins deux fonctions isocyanate; b) un composé (B) susceptible de réagir avec l'eau du matériau de façon à libérer des groupements réactifs avec les fonctions isocyanate du composé (A); c) un composé (C) comportant au moins deux fonctions alcool. 2. Composition selon la revendication 1, caractérisée en ce que le composé (A) comporte au moins deux fonctions isocyanate, de préférence 2 fonctions isocyanate, et un squelette hydrocarboné en C1-C15, linéaire, ramifié ou cyclique, saturé ou partiellement ou totalement insaturé. 3. Composition selon la revendication 1 ou la revendication 2, caractérisée en ce que le composé (B) est suceptible de libérer au moins deux 2o groupements réactifs avec les fonctions isocyanate du composé (A), en présence des molécules d'eau comprises dans le matériau humide. 4. Composition selon la revendication 3, caractérisée en ce que lesdits groupements réactifs libérés par le composé (B) sont choisis parmi hydroxyle et amine. 5. Composition selon la revendication 3 ou la revendication 4, caractérisée en ce que le composé (B) comporte au moins un radical cyclique à 4, 5, 6 ou 7 chaînons. 6. Composition selon l'une quelconque des revendications précédentes, caractérisée en ce que le composé (B) comporte au moins un 22 motif oxazolidine de formule (1): Ri R2 dans laquelle: R1, R2, R3, R4 et R5, identiques ou différents, sont choisis indépendamment les uns des autres parmi l'atome d'hydrogène et un radical carboné, linéaire, ramifié ou cyclique, saturé ou partiellement ou totalement insaturé et comportant de 1 à 10 atomes de carbone et éventuellement un ou plusieurs hétéroatomes ou hétérogroupes tels que définis précédemment, le radical hydrocarboné pouvant en outre être substitué par une ou plusieurs entités chimiques non réactives vis-à-vis des autres constituants de la composition adhésive ou bien par une ou plusieurs structures de formule (1). 7. Composition selon la revendication 6, caractérisée en ce que le composé (B) comporte au moins un motif oxazolidine de formule (1) dans laquelle R1 et R2 représentent chacun l'hydrogène. 8. Composition selon l'une des revendications précédentes, caractérisée en ce que le composé (C) est un composé comportant au moins deux fonctions alcool de préférence au moins trois fonctions alcool, de préférence encore au moins quatre fonctions alcool, possédant un poids moléculaire supérieur à 500 g.moi-1, de préférence supérieur à 1000 g.mol1, avantageusement supérieur à 2000 g.mol-1, et présentant à la fois un caractère hydrophile et hydrophobe. 9. Composition selon l'une quelconque des revendications précédentes, caractérisée en ce que le composé (C) est un composé amphiphile, comportant quatre fonctions alcool, et de type copolymère oxyde d'éthylène/oxyde de propylène. - 23 10. Composition selon l'une des revendications précédentes, caractérisée en ce que le composé (C) répond à la formule (Il) suivante OH (OE)2n (OP), (OE)2n HO-(O E)-n(OP)n (O E)i2 C-(OE)în (OP3a(0 E)-nOH (oE)2n (OP), (Il) (OE)2n OH dans laquelle OE représente une unité oxyde d'éthylène (-O-CH2-CH2-) et OP représente une unité oxyde de propylène (O-CH2-CH2-CH2) et n représente un entier compris entre 1 et 100. 11. Composition selon l'une quelconque des revendications précédentes, caractérisée en ce que le rapport fonctions isocyanate/fonctions alcool de la composition est compris entre 1 et 10, de préférence entre 1,1 et 6, avantageusement entre 1,5 et 5, entre environ 2 et 3. 12. Composition selon l'une quelconque des revendications précédentes, caractérisée en ce qu'elle comprend: a) un composé (A) comportant au moins deux fonctions isocyanate; b) un composé (B) comportant au moins un motif oxazolidine de formule (1): R1 R2 dans laquelle: R1, R2, R3, R4 et R5, identiques ou différents, sont choisis indépendamment les - 24 uns des autres parmi l'atome d'hydrogène et un radical carboné, linéaire, ramifié ou cyclique, saturé ou partiellement ou totalement insaturé et comportant de 1 à 10 atomes de carbone et éventuellement un ou plusieurs hétéroatomes ou hétérogroupes tels que définis précédemment, le radical hydrocarboné pouvant en outre être substitué par une ou plusieurs entités chimiques non réactives vis-àvis des autres constituants de la composition adhésive ou bien par une ou plusieurs structures de formule (1); et c) un composé (C) répondant à la formule (Il) suivante: OH (OIE)2n (OP)n (OE)2n HO-(O E)î2n (OP)n(OE)in C(O E)in (OP,,(0OE)-nOH (OE)2n (OP)n (Il) (OE)2n OH dans laquelle OE représente une unité oxyde d'éthylène (-O-CH2-CH2-) et OP représente une unité oxyde de propylène (-O-CH2-CH2-CH2) et n représente un entier compris entre 1 et 100; le rapport fonctions isocyanate/fonctions alcool de la composition étant compris entre 1 et 10, de préférence entre 1,1 et 6, avantageusement entre 1,5 et 5, is entre environ 2 et 3. 13. Composition selon l'une quelconque des revendications précédentes, caractérisée en ce qu'elle contient en outre un catalyseur masqué. 14. Procédé de préparation d'une composition adhésive pour matériau humide, selon l'une quelconque des revendications 1 à 13, caractérisé en ce qu'il comprend: - 25 a) la formation d'un précondensat entre le composé (A) et le composé (C); b) mélange du composé (B) au précondensat; et c) éventuellement ajout d'un ou plusieurs adjuvants, charges, protéines et catalyseur masqué. 15. Utilisation de la composition adhésive selon l'une quelconque des revendications 1 à 13, pour le collage de matériau humide dont la teneur en humidité est comprise entre 15 et 200%. 16. Utilisation selon la revendication précédente, caractérisée en ce que ledit matériau humide est du bois vert. 17. Colle pour matériau humide comprenant une composition adhésive selon l'une des revendications 1 à 13 et un ou plusieurs adjuvants. 18. Colle selon la revendication 17, caractérisée en ce que le matériau humide est du bois vert. 19. Article comprenant des pièces de matériau humide assemblées entre elles à l'état humide par collage, à l'aide de la composition adhésive selon l'une quelconque des revendications 1 à 13, ou de la colle selon l'une quelconque des revendications 17 ou 18. 20. Article selon la revendication 19, caractérisée en ce que le matériau humide est du bois vert.